(57)【要約】【課題】靱性及び曲げ強度にともに優れた樹脂硬化物を提供する。【解決手段】１分子中に少なくとも２個以上のアリル基を有するアリル化合物（Ａ）と、１分子中に少なくとも２個以上のマレイミド基を有するマレイミド化合物（Ｂ）と、１分子中に少なくとも２個以上のチオール基を有するチオール化合物（Ｃ）を少なくとも用いて熱硬化性樹脂硬化物を製造する方法であって、該製造方法は、チオール化合物（Ｃ）中のチオール基当量１に対してマレイミド化合物（Ｂ）中のマレイミド基当量が１．１５〜６の割合になる様にチオール化合物（Ｃ）とマレイミド化合物（Ｂ）を混合した後、反応させてオリゴマーを合成する第一工程と、第一工程で得られたオリゴマーとアリル化合物（Ａ）を含む原料を混合して組成物とする第二工程と、第二工程で得られた組成物を１５０℃以上で５時間以上加熱することにより硬化させる第三工程とを含む熱硬化性樹脂硬化物の製造方法。【選択図】なし【特許請求の範囲】
【請求項１】
１分子中に少なくとも２個以上のアリル基を有するアリル化合物（Ａ）と、１分子中に少なくとも２個以上のマレイミド基を有するマレイミド化合物（Ｂ）と、１分子中に少なくとも２個以上のチオール基を有するチオール化合物（Ｃ）を少なくとも用いて熱硬化性樹脂硬化物を製造する方法であって、
該製造方法は、チオール化合物（Ｃ）中のチオール基当量１に対してマレイミド化合物（Ｂ）中のマレイミド基当量が１．１５〜６の割合になる様にチオール化合物（Ｃ）とマレイミド化合物（Ｂ）を混合した後、反応させてオリゴマーを合成する第一工程と、
第一工程で得られたオリゴマーとアリル化合物（Ａ）を含む原料を混合して組成物とする第二工程と、
第二工程で得られた組成物を１５０℃以上で５時間以上加熱することにより硬化させる第三工程とを含むことを特徴とする熱硬化性樹脂硬化物の製造方法。
【請求項２】
前記マレイミド化合物（Ｂ）は、下記式（１）で表されるＮ−フェニルマレイミド構造を有し、かつ該化合物の分子量が１，０００未満であることを特徴とする請求項１に記載の熱硬化性樹脂硬化物の製造方法。
【化１】
2019073658.tif 000019
［式（１）中、Ｒ１、Ｒ２は、それぞれ独立しており、水素原子又は１価の炭化水素基である。Ｘは末端にマレイミド基を含む有機基であり、炭化水素基、芳香環を含んでいてもよい。Ｘを構成する芳香環の数は複数であっても良く、複数の芳香環同士はエーテル基、エステル基、アミド基、カルボニル基、アザメチレン基又はアルキレン基を介して結合していてもよく、直接結合していてもよい。］
【請求項３】
前記硬化物は、繊維強化複合材料用硬化物であることを特徴とする請求項１又は２に記載の熱硬化性樹脂硬化物の製造方法。
【発明の詳細な説明】
【技術分野】
【０００１】
本発明は、熱硬化性樹脂硬化物の製造方法に関する。
【背景技術】
【０００２】
不飽和結合及びイミド結合を有するビスマレイミド基を含有する熱硬化性樹脂は、電気的物性や熱的物性（耐熱性とも称する）において優れているので、種々の電子・電気部品材料、構造材料などとして産業上広く使用されている。しかしながら、ビスマレイミド化合物を単独で重合して得られた樹脂硬化物は、熱的性質においてはかなり優れているものの、非常に脆く、機械的な性質に劣っていた。
このようなビスマレイミド化合物のみからなる樹脂硬化物の特性を改良するものとして、芳香族ビスマレイミド化合物とジアミン化合物を反応させて得られた熱硬化性樹脂組成物（特許文献１参照）や、アミノ末端イミドオリゴマーとビスマレイミド化合物からなる熱硬化性樹脂組成物（特許文献２参照）、及び、ビスマレイミド化合物とアリル化合物とチオール化合物からなる熱硬化性樹脂組成物（特許文献３参照）等が提案されている。
【先行技術文献】
【特許文献】
【０００３】
【特許文献１】特公昭４６−２３２５０号公報
【特許文献２】特開平５−５１４５５号公報
【特許文献３】特開２０１６−７４９０２号公報
【発明の概要】
【発明が解決しようとする課題】
【０００４】
上記のように、ビスマレイミド化合物と他の化合物とを組み合わせた樹脂組成物が提案されているが、特許文献１の樹脂組成物から得られる硬化物は靱性が不十分である。特許文献２、３の樹脂組成物から得られる硬化物は靱性改良に一定の効果は見られるものの、曲げ強さの点で十分とはいえない。
このように、従来のビスマレイミド化合物を含む樹脂組成物から得られる硬化物はいずれも特性の点で十分とはいえず、靱性及び曲げ強度の両立の点に課題を有していた。
【０００５】
本発明は、上記現状に鑑み、靱性及び曲げ強度にともに優れた樹脂硬化物を提供することを目的とする。
【課題を解決するための手段】
【０００６】
本発明者は、靱性及び曲げ強度にともに優れた樹脂硬化物について鋭意検討を重ね、１分子中に少なくとも２個以上のアリル基を有するアリル化合物（Ａ）と、１分子中に少なくとも２個以上のマレイミド基を有するマレイミド化合物（Ｂ）と、１分子中に少なくとも２個以上のチオール基を有するチオール化合物（Ｃ）とを原料として用いる樹脂硬化物に着目した。そして、チオール化合物（Ｃ）とマレイミド化合物（Ｂ）とを所定の割合で混合した後に反応させてオリゴマーを合成した後、得られたオリゴマーとアリル化合物（Ａ）を含む原料を混合し、得られた混合物を所定の条件で硬化させて樹脂硬化物を製造すると、得られる樹脂硬化物が靱性及び曲げ強度にともに優れたものとなることを見出し、上記課題をみごとに解決することができることに想到し、本発明を完成するに至った。
【０００７】
すなわち本発明は、１分子中に少なくとも２個以上のアリル基を有するアリル化合物（Ａ）と、１分子中に少なくとも２個以上のマレイミド基を有するマレイミド化合物（Ｂ）と、１分子中に少なくとも２個以上のチオール基を有するチオール化合物（Ｃ）を少なくとも用いて熱硬化性樹脂硬化物を製造する方法であって、上記製造方法は、チオール化合物（Ｃ）中のチオール基当量１に対してマレイミド化合物（Ｂ）中のマレイミド基当量が１．１５〜６の割合になる様にチオール化合物（Ｃ）とマレイミド化合物（Ｂ）を混合した後、反応させてオリゴマーを合成する第一工程と、第一工程で得られたオリゴマーとアリル化合物（Ａ）を含む原料を混合して組成物とする第二工程と、第二工程で得られた組成物を１５０℃以上で５時間以上加熱することにより硬化させる第三工程とを含む熱硬化性樹脂硬化物の製造方法である。
【０００８】
上記マレイミド化合物（Ｂ）は、下記式（１）で表されるＮ−フェニルマレイミド構造を有し、かつ該化合物の分子量が１，０００未満であることが好ましい。
【０００９】
【化１】
2019073658.tif 000002
［式（１）中、Ｒ１、Ｒ２は、それぞれ独立しており、水素原子又は１価の炭化水素基である。Ｘは末端にマレイミド基を含む有機基であり、炭化水素基、芳香環を含んでいてもよい。Ｘを構成する芳香環の数は複数であっても良く、複数の芳香環同士はエーテル基、エステル基、アミド基、カルボニル基、アザメチレン基又はアルキレン基を介して結合していてもよく、直接結合していてもよい。］
【００１０】
上記硬化物は、繊維強化複合材料用の硬化物であることが好ましい。
【発明の効果】
【００１１】
本発明の熱硬化性樹脂硬化物の製造方法は、上述の構成よりなり、靱性及び曲げ強度にともに優れた熱硬化性樹脂の硬化物を製造することができる製造方法である。本発明の製造方法で製造された熱硬化性樹脂の硬化物は、靱性及び曲げ強度に優れることから、硬化前の組成物を強化繊維に含浸させたプリプレグにすることで繊維強化複合材料等に好適に用いることができる。
【発明を実施するための形態】
【００１２】
以下、本発明の一例について具体的に説明するが、本発明は以下の記載のみに限定されるものではなく、本発明の要旨を変更しない範囲において適宜変更して適用することができる。
【００１３】
１．熱硬化性樹脂硬化物の製造方法
本発明の熱硬化性樹脂硬化物の製造方法は、１分子中に少なくとも２個以上のアリル基を有するアリル化合物（Ａ）と、１分子中に少なくとも２個以上のマレイミド基を有するマレイミド化合物（Ｂ）と、１分子中に少なくとも２個以上のチオール基を有するチオール化合物（Ｃ）を少なくとも用い、上述した第一工程〜第三工程を含むことを特徴とする。
このような工程を含む製造方法で熱硬化性樹脂硬化物を製造することで得られる硬化物が靱性及び曲げ強度にともに優れたものとなる理由は明らかではないが、アリル化合物（Ａ）とマレイミド化合物（Ｂ）との反応と、チオール化合物（Ｃ）とマレイミド化合物（Ｂ）との反応との反応性の違いが影響しているものと推察される。
以下においては、まず本発明の熱硬化性樹脂硬化物の製造方法が含む各工程について説明し、その後に、本発明の熱硬化性樹脂硬化物の製造方法に用いる材料について説明する。
【００１４】
＜第一工程＞
本発明の熱硬化性樹脂硬化物の製造方法における第一工程は、チオール化合物（Ｃ）中のチオール基当量１に対してマレイミド化合物（Ｂ）中のマレイミド基当量が１．１５〜６の割合になる様にチオール化合物（Ｃ）とマレイミド化合物（Ｂ）を混合した後、反応させてオリゴマーを合成する工程である。
このように第一工程では、マレイミド化合物（Ｂ）中のマレイミド基当量がチオール化合物（Ｃ）中のチオール基当量よりも多く、かつ、所定の範囲にあるような割合でこれらを用いてオリゴマーを合成する。チオール化合物（Ｃ）中のチオール基当量１に対するマレイミド化合物（Ｂ）中のマレイミド基当量の割合は１．１５〜６であれば効果を発揮する。マレイミド基当量が６を超える場合、曲げ強度や靱性の向上に若干の効果は見られるものの、実用的には不十分である。一方、マレイミド基当量が１．１５を下回る場合、得られるオリゴマーの分子量が大きくなり過ぎ、樹脂中での相溶性が低下するため、曲げ強度向上の効果が得られない。
【００１５】
なお、上記オリゴマーは、重量平均分子量が６００〜２０００００のポリマーである。
オリゴマーの重量平均分子量は、実施例に記載の方法で測定することができる。
【００１６】
第一工程において、チオール化合物（Ｃ）とマレイミド化合物（Ｂ）を混合する方法は特に制限されず、タンブラー、ヘンシェルミキサー、バンバリーミキサー、ロール、ブラベンダー、単軸押出機、二軸押出機、ニーダーなどの混合機や、撹拌装置を備え、加熱することが出来る反応槽等を用いることができる。
【００１７】
第一工程において、チオール化合物（Ｃ）とマレイミド化合物（Ｂ）とを反応させる際の反応温度は、４０〜１２０℃であることが好ましい。このような温度で反応させることで、チオール化合物（Ｃ）とマレイミド化合物（Ｂ）とを十分に反応させることができる。反応温度はより好ましくは、６０〜１００℃である。
【００１８】
第一工程において、チオール化合物（Ｃ）とマレイミド化合物（Ｂ）とを反応させる時間は、３０分〜６時間であることが好ましい。このような反応時間で反応させることで、チオール化合物（Ｃ）とマレイミド化合物（Ｂ）とを十分に反応させることができる。反応時間はより好ましくは、１〜５時間であり、更に好ましくは、２〜４時間である。
【００１９】
第一工程の反応は、必要に応じて溶媒中で行っても良いし、触媒を用いて行ってもよい。
【００２０】
溶媒としてはマレイミド化合物（Ｂ）に対する溶解性が高ければ特に制限されないが、例えば、ジメチルアセトアミド、Ｎ−メチル−２−ピロリドン、Ｎ，Ｎ−ジメチルホルムアミド、シクロヘキサノン、クロロホルム、ジクロロメタン等の１種又は２種以上を用いることができる。
【００２１】
触媒としては、ベンジルジメチルアミン、トリエチルアミンなどのアミン化合物や２−エチル−４−メチルイミダゾール、２−メチルイミダゾール、２，４−ジメチルイミダゾール等のイミダゾール化合物、ジクミルパーオキシド、α，α’−ビス（ｔ−ブチルパーオキシ）ジイソプロピルベンゼン等の有機過酸化物、２，２’−アゾビスイソブチロニトリル、２，２’−アゾビス（２，４−ジメチル−４−メトキシ）バレロニトリル等のアゾ化合物などが挙げられ、これらの１種又は２種以上を用いることができる。
【００２２】
上記触媒の配合割合は、第一工程に用いるチオール化合物（Ｃ）１００質量％に対して、０．１〜５質量％であることが好ましい。より好ましくは、０．１〜３質量％である。
【００２３】
第一工程において、チオール化合物（Ｃ）とマレイミド化合物（Ｂ）との混合物にはアリル化合物（Ａ）が含まれていてもよいが、アリル化合物（Ａ）の含有量が少ないほうが好ましく、チオール化合物（Ｃ）とマレイミド化合物（Ｂ）との合計１００重量部に対して、アリル化合物（Ａ）の含有量は１重量部以下であることが好ましい。より好ましくは、０．５重量部以下であり、更に好ましくは、０．１重量部以下であり、最も好ましくは実質的に含まない領域である０．０１重量部以下である。
【００２４】
＜第二工程＞
本発明の熱硬化性樹脂硬化物の製造方法における第二工程は、第一工程で得られたオリゴマーとアリル化合物（Ａ）を含む原料を混合して組成物とする工程である。このように予めチオール化合物（Ｃ）とマレイミド化合物（Ｂ）とを反応させてオリゴマーを製造した後にアリル化合物（Ａ）を混合して組成物とする点が本発明の製造方法の特徴の１つである。
【００２５】
第二工程では、第一工程で得られたオリゴマーとアリル化合物（Ａ）のみを混合してもよく、第一工程で得られたオリゴマー、アリル化合物（Ａ）以外の成分を更に混合してもよい。第一工程で得られたオリゴマー、アリル化合物（Ａ）以外の成分として、例えばマレイミド化合物（Ｂ）を更に混合してもよく、また、硬化触媒や溶媒、無機充填剤、難燃剤及びその他の添加剤を混合してもよい。なお、硬化触媒とは、上述した第一工程で用いてもよい触媒とは異なるものである。
【００２６】
第二工程でマレイミド化合物（Ｂ）を更に混合する場合、第一工程で用いたチオール化合物（Ｃ）中のチオール基当量１に対して第一工程及び第二工程で用いたマレイミド化合物（Ｂ）の合計中のマレイミド基当量が２〜４０となるように差分を添加することが好ましい。このような割合にすることで、マレイミド樹脂が有する高い耐熱性を維持しながら、靱性及び曲げ強さに優れた硬化物を得ることが可能となる。より好ましくは、３〜２０となるように差分を添加することであり、更に好ましくは、４〜１５となるように差分を添加することである。
【００２７】
第二工程において用いるアリル化合物（Ａ）の割合は、第一工程及び第二工程で用いられるマレイミド化合物（Ｂ）の合計中のマレイミド基当量１に対して、アリル化合物（Ａ）中のアリル基当量が０．１〜１となる割合であることが好ましい。このような割合でアリル化合物（Ａ）を用いることで、耐熱性と曲げ強度や靱性といった機械特性のバランスが良い硬化物を得ることができる。
第二工程において用いるアリル化合物（Ａ）の割合はより好ましくは、第一工程及び第二工程で用いられるマレイミド化合物（Ｂ）のマレイミド基当量１に対して、アリル化合物（Ａ）中のアリル基当量が０．１５〜０．７であり、更に好ましくは、アリル化合物（Ａ）中のアリル基当量が０．２〜０．５となる割合である。
【００２８】
第二工程で得られる組成物の好ましい組成を、該組成物を調製するために第一工程及び第二工程で用いられたアリル化合物（Ａ）のアリル基、マレイミド化合物（Ｂ）のマレイミド基、及び、チオール化合物（Ｃ）のチオール基の数の割合を用いて、チオール化合物（Ｃ）のチオール基を基準として表すと、アリル化合物（Ａ）のアリル基／マレイミド化合物（Ｂ）のマレイミド基／チオール化合物（Ｃ）のチオール基＝（０．２３／１．１５／１）〜（１０／１０／１）であることが好ましい。より好ましくは、（０．２３／１．１５／１）〜（３／６／１）である。
【００２９】
硬化触媒としては、イミダゾール化合物である２−エチル−４−メチルイミダゾール、２−メチルイミダゾール、２，４−ジメチルイミダゾール等や有機過酸化物であるジクミルパーオキシド、α，α’−ビス（ｔ−ブチルパーオキシ）ジイソプロピルベンゼン等やアゾ化合物である２，２’−アゾビスイソブチロニトリル、２，２’−アゾビス（２，４−ジメチル−４−メトキシ）バレロニトリル等が挙げられ、これらの１種又は２種以上を用いることができる。
【００３０】
硬化触媒の配合割合は、第二工程で得られる組成物が含むアリル化合物（Ａ）、マレイミド化合物（Ｂ）及びチオール化合物（Ｃ）の合計１００重量％に対して、０．１〜１０重量％であることが好ましい。より好ましくは、０．１〜５重量％であり、更に好ましくは、０．１〜３重量％である。
【００３１】
溶媒は特に制限されないが、例えば、ジメチルアセトアミド、Ｎ−メチル−２−ピロリドン、Ｎ，Ｎ−ジメチルホルムアミド、メチルエチルケトン、トルエン等の１種又は２種以上を用いることができる。
【００３２】
無機充填剤としては、天然シリカ、焼成シリカ、合成シリカ、アモルファスシリカ、ホワイトカーボン、アルミナ、水酸化アルミニウム、水酸化マグネシウム、珪酸カルシウム、炭酸カルシウム、ホウ酸亜鉛、錫酸亜鉛、酸化チタン、酸化亜鉛、酸化マグネシウム、窒化ホウ素、窒化アルミ、炭化珪素、チタン酸バリウム、チタン酸ストロンチウム、銅、銀、金、酸化モリブデン、モリブデン酸亜鉛、天然マイカ、合成マイカ、アエロジル、カオリン、クレー、タルク、焼成カオリン、焼成クレー、焼成タルク、ウオラストナイト、ガラス短繊維、ガラス微粉末、中空ガラス及びチタン酸カリウム繊維等が挙げられる。
【００３３】
無機充填剤の配合量は、特に限定されないが、熱硬化性樹脂組成物全体の固形分重量１００重量部に対して、２００重量部以下であることが好ましい。
【００３４】
難燃剤としては、塩素化パラフィン、リン酸エステル、縮合リン酸エステル、リン酸アミド、リン酸アミドエステル、ホスフィネート、ホスフィネート塩、リン酸アンモニウム及び赤リン等のリン系難燃剤、メラミン、メラミンシアヌレート、メラム、メレム、メロン及びサクシノグアナミン等の窒素系難燃剤、シリコーン系難燃剤、臭素系難燃剤等の難燃剤並びに三酸化アンチモン等の難燃助剤等が挙げられ、本発明の熱硬化性樹脂組成物の特性を妨げない限り、その配合量は特に限定されない。
【００３５】
その他の添加剤としては、例えば、紫外線吸収剤、酸化防止剤、光重合開始剤、蛍光増白剤、光増感剤、染料、顔料、増粘剤、滑剤、消泡剤、レベリング剤、光沢剤、重合禁止剤及び帯電防止剤、導電剤等が挙げられ、２種以上を混合してもよい。
【００３６】
第二工程において、第一工程で得られたオリゴマーとアリル化合物（Ａ）を含む原料を混合する方法は特に制限されず、タンブラー、ヘンシェルミキサー、バンバリーミキサー、ロール、ブラベンダー、単軸押出機、二軸押出機、ニーダーなど等を用いることができる。
【００３７】
＜第三工程＞
本発明の熱硬化性樹脂硬化物の製造方法における第三工程は、第二工程で得られた組成物を１５０℃以上で５時間以上加熱することにより硬化させる工程である。
第二工程で得られた組成物をこのような温度及び時間で加熱して硬化させることで、得られる硬化物が靱性及び曲げ強度にともに優れたものとなる。
【００３８】
硬化物の成型方法は特に限定されないが、熱で溶融した樹脂組成物を加圧して型内に注入含浸する、あるいは型内の減圧により注入含浸する工程を経た後、１５０℃以上で５時間以上加熱することにより所望の成型品を得ることできる。
【００３９】
第三工程における加熱温度は１５０℃以上であればよいが、靱性及び曲げ強度により優れた硬化物を得るためには１６０℃以上であることが好ましい。より好ましくは、２００℃以上であり、更に好ましくは、２２０℃以上である。また、加熱温度の上限は特に制限されないが、製造のコストや効率等を考慮すると、２５０℃以下であることが好ましい。
【００４０】
第三工程における加熱時間は５時間以上であればよいが、靱性及び曲げ強度により優れた硬化物を得るためには１０時間以上であることが好ましい。より好ましくは、２０時間以上であり、最も好ましくは３０時間以上である。また、加熱時間の上限は特に制限されないが、製造のコストや効率等を考慮すると、４８時間以下であることが好ましい。
【００４１】
第三工程は、一定の温度で行ってもよく、段階的に温度を変化させて行ってもよい。また温度を変化させる回数は１回であってもよく、２回以上であってもよい。
例えば、一定の時間毎に段階的に昇温させながら第三工程を行うこともでき、本発明における第三工程の好ましい実施形態の１つである。
一定の割合で昇温させる場合、昇温させる温度の幅は、１０〜４０℃であることが好ましい。より好ましくは、２０〜３０℃である。
また、昇温速度は０．１℃／分〜１００℃／分であることが好ましく、より好ましくは１℃／分〜４０℃／分である。
また、各温度での保持時間は０．５〜５時間であることが好ましい。より好ましくは、２〜４時間である。
また、昇温させる回数は、１〜１０回であることがより好ましい。更に好ましくは、２〜６回である。
【００４２】
＜その他の工程＞
本発明の熱硬化性樹脂硬化物の製造方法は、上述した第一工程から第三工程以外のその他の工程を含んでいてもよい。
その他の工程としては、第三工程の前に第二工程で得られた組成物を溶融する工程、溶融する工程の後に行う脱泡工程、不活性ガスに置換する工程等が挙げられる。
【００４３】
上記第二工程で得られた組成物を溶融する工程を行うと、脱泡工程で容易に組成物に含まれる気泡を抜くことができる。
組成物を溶融する温度は、組成物中に含まれる各成分が溶融する温度が好ましく、１４０〜１８０℃であることが好ましい。より好ましくは、１５０〜１６０℃である。
組成物を溶融する工程において、加熱する時間は特に制限されず、組成物中に含まれる各成分が完全に溶融するまで行うことが好ましい。
【００４４】
上記第二工程で得られた組成物を溶融する工程を行った後、溶融液に含まれる空気を除く脱泡工程を行うことが好ましい。溶融液から空気を除くことで、該溶融液を硬化して得られる硬化物に気泡が含まれることを抑制することができる。
溶融液から空気を除く方法は、空気が除かれる限り特に制限されないが、溶融液を減圧することが好ましい。
溶融液を減圧する工程において、減圧する時間は特に制限されないが、溶融液から気泡が出なくなるまで行うことが好ましい。
【００４５】
上記第二工程で得られた組成物を溶融し、脱泡する工程を行った後、不活性ガスに置換する工程を経て硬化させることが好ましい。不活性ガスに置換することで、硬化物表面の劣化を抑制することができる。
不活性ガスは樹脂組成物の各成分と反応しない気体であれば特に制限されないが、窒素やアルゴンなどが好ましい。
【００４６】
２．原料化合物
以下においては、本発明の熱硬化性樹脂硬化物の製造方法に原料として用いる化合物について記載する。
＜アリル化合物（Ａ）＞
１分子中に少なくとも２個以上のアリル基を有するアリル化合物（Ａ）としては、１分子中に少なくとも２個以上のアリル基を有するものであれば特に制限されないが、１分子中に少なくとも２個以上のアリル基と１個以上の芳香環とを有する化合物であることが好ましい。より好ましくは、１分子中に少なくとも２個以上のアリル基と１個以上のベンゼン環とを有する化合物である。
１分子中に少なくとも２個以上のアリル基と１個以上のベンゼン環とを有する化合物類としては、ジアリル化ビスフェノールＡ、ジアリル化ビスフェノールＡＰ、ジアリル化ビスフェノールＡＦ、ジアリル化ビスフェノールＢ、ジアリル化ビスフェノールＢＰ、ジアリル化ビスフェノールＣ、ジアリル化ビスフェノールＥ及びジアリル化ビスフェノールＦ等のジアリル化ビスフェノール化合物、ベンゼンポリ（２〜６）カルボン酸ポリ（２〜６）アリルエステル並びにアリル化ノボラックが好ましく用いられる。
その他に、ビスフェノールＧ、ビスフェノールＭ、ビスフェノールＳ、ビスフェノールＰ、ビスフェノールＰＨ、ビスフェノールＴＭ、ビスフェノールＺをジアリル化したジアリル化ビスフェノール等が挙げられる。
アリル化合物（Ａ）としては、１種の化合物を用いてもよく、２種以上の化合物を用いてもよい。
【００４７】
ジアリル化ビスフェノールＡとしては、下記式（２）に示される２，２−ビス［２−（２−プロペニル）−４−ヒドロキシフェニル］プロパン、２，２−ビス［３−（２−プロペニル）−４−ヒドロキシフェニル］プロパン及び２−［２−（２−プロペニル）−４−ヒドロキシフェニル］−２−［３−（２−プロペニル）−４−ヒドロキシフェニル］プロパン、並びに、下記式（３）に示される２，２−ビス［４−（２−プロペニルオキシ）フェニル］プロパン等が挙げられる。
【００４８】
【化２】
2019073658.tif 000003
【００４９】
【化３】
2019073658.tif 000004
【００５０】
ジアリル化ビスフェノールＡＰとしては、１，１−ビス［２−（２−プロペニル）−４−ヒドロキシフェニル］−１−フェニルエタン、１，１−ビス［３−（２−プロペニル）−４−ヒドロキシフェニル］−１−フェニルエタン、１−［２−（２−プロペニル）−４−ヒドロキシフェニル］−１−［３−（２−プロペニル）−４−ヒドロキシフェニル］プロパン及び１，１−ビス［４−（２−プロペニルオキシ）フェニル］−１−フェニルエタン等が挙げられる。
【００５１】
ジアリル化ビスフェノールＡＦとしては、２，２−ビス［２−（２−プロペニル）−４−ヒドロキシフェニル］ヘキサフルオロプロパン、２，２−ビス［３−（２−プロペニル）−４−ヒドロキシフェニル］ヘキサフルオロプロパン、２−［２−（２−プロペニル）−４−ヒドロキシフェニル］−２−［３−（２−プロペニル）−４−ヒドロキシフェニル］ヘキサフルオロプロパン及び２，２−ビス［４−（２−プロペニルオキシ）フェニル］ヘキサフルオロプロパン等が挙げられる。
【００５２】
ジアリル化ビスフェノールＢとしては、２，２−ビス［２−（２−プロペニル）−４−ヒドロキシフェニル］ブタン、２，２−ビス［３−（２−プロペニル）−４−ヒドロキシフェニル］ブタン、２−［２−（２−プロペニル）−４−ヒドロキシフェニル］−２−［３−（２−プロペニル）−４−ヒドロキシフェニル］ブタン及び２，２−ビス［４−（２−プロペニルオキシ）フェニル］ブタン等が挙げられる。
【００５３】
ジアリル化ビスフェノールＢＰとしては、ビス［２−（２−プロペニル）−４−ヒドロキシフェニル］ジフェニルメタン、ビス［３−（２−プロペニル）−４−ヒドロキシフェニル］ジフェニルメタン、［２−（２−プロペニル）−４−ヒドロキシフェニル］［３−（２−プロペニル）−４−ヒドロキシフェニル］ジフェニルメタン及びビス［４−（２−プロペニルオキシ）フェニル］ジフェニルメタン等が挙げられる。
【００５４】
ジアリル化ビスフェノールＣとしては、２，２−ビス［２−（２−プロペニル）−３−メチル−４−ヒドロキシフェニル］プロパン、２，２−ビス［２−（２−プロペニル）−４−ヒドロキシ−５−メチルフェニル］プロパン、２，２−ビス［３−（２−プロペニル）−４−ヒドロキシ−５−メチルフェニル］プロパン、２−［２−（２−プロペニル）−３−メチル−４−ヒドロキシフェニル］−２−［２−（２−プロペニル）−４−ヒドロキシ−５−メチルフェニル］プロパン、２−［２−（２−プロペニル）−３−メチル−４−ヒドロキシフェニル］−２−［３−（２−プロペニル）−４−ヒドロキシ−５−メチルフェニル］プロパン及び２−［２−（２−プロペニル）−４−ヒドロキシ−５−メチルフェニル］−２−［３−（２−プロペニル）−４−ヒドロキシ−５−メチルフェニル］プロパン等が挙げられる。
【００５５】
ジアリル化ビスフェノールＥとしては、１，１−ビス［２−（２−プロペニル）−４−ヒドロキシフェニル］エタン、１，１−ビス［３−（２−プロペニル）−４−ヒドロキシフェニル］エタン、１−［２−（２−プロペニル）−４−ヒドロキシフェニル］−１−［３−（２−プロペニル）−４−ヒドロキシフェニル］エタン及び１，１−ビス［４−（２−プロペニルオキシ）フェニル］エタン等が挙げられる。
【００５６】
ジアリル化ビスフェノールＦとしては、ビス［２−（２−プロペニル）−４−ヒドロキシフェニル］メタン、ビス［３−（２−プロペニル）−４−ヒドロキシフェニル］メタン、［２−（２−プロペニル）−４−ヒドロキシフェニル］［３−（２−プロペニル）−４−ヒドロキシフェニル］メタン及びビス［４−（２−プロペニルオキシ）フェニル］メタン等が挙げられる。
【００５７】
ベンゼンポリ（２〜６）カルボン酸ポリ（２〜６）アリルエステルにおけるカルボン酸基の数は２〜６であり、上記カルボン酸基と結合しているアリル基の数は２〜６であり、アリル基の数はカルボン酸基の数以下である。
ベンゼンポリ（６）カルボン酸ポリ（６）アリルエステルとしては、メリット酸ヘキサアリルエステル等が挙げられ、ベンゼンポリ（５）カルボン酸ポリ（５）アリルエステルとしては、ベンゼンペンタカルボン酸ペンタアリルエステル等が挙げられ、ベンゼンポリ（４）カルボン酸ポリ（４）アリルエステルとしては、ピロメリット酸テトラアリルエステル等が挙げられ、ベンゼンポリ（３）カルボン酸ポリ（３）アリルエステルとしては、トリメリット酸トリアリルエステル、トリメシン酸トリアリルエステル等が挙げられ、ベンゼンポリ（２）カルボン酸ポリ（２）アリルエステルとしては、ジアリルオルソフタレート（下記式（４）に示す構造）、ジアリルイソフタレート（下記式（５）に示す構造）、ジアリルテレフタレート（下記式（６）に示す構造）等が挙げられる。
これらの中では、ジアリルオルソフタレート、ジアリルイソフタレート、ジアリルテレフタレート等のベンゼンポリ（２）カルボン酸ポリ（２）アリルエステル［フタル酸ジアリルともいう］が好ましい。
【００５８】
【化４】
2019073658.tif 000005
【００５９】
【化５】
2019073658.tif 000006
【００６０】
【化６】
2019073658.tif 000007
【００６１】
アリル化ノボラックは下記式（７）に示す構造である。
【化７】
2019073658.tif 000008
【００６２】
上記式（７）におけるｑの値は１〜１０００の整数である。
【００６３】
これらのうちでは、２，２−ビス［２−（２−プロペニル）−４−ヒドロキシフェニル］プロパン、２，２−ビス［３−（２−プロペニル）−４−ヒドロキシフェニル］プロパン、２−［２−（２−プロペニル）−４−ヒドロキシフェニル］−２−［３−（２−プロペニル）−４−ヒドロキシフェニル］プロパン及び２，２−ビス［４−（２−プロペニルオキシ）フェニル］プロパン等のジアリル化ビスフェノールＡ；ジアリルオルソフタレート、ジアリルテレフタレート、ジアリルイソフタレート等のフタル酸ジアリル；アリル化ノボラック；等が好ましい。
【００６４】
＜マレイミド化合物（Ｂ）＞
本発明におけるマレイミド化合物（Ｂ）は、１分子中に少なくとも２個以上のマレイミド基を有するものであればよいが、下記式（１）で表されるＮ−フェニルマレイミド構造を有し、かつ該化合物の分子量が１，０００未満であることが好ましい。
【００６５】
【化８】
2019073658.tif 000009
【００６６】
式（１）中、Ｒ１、Ｒ２は、それぞれ独立しており、水素原子又は１価の炭化水素基である。Ｘは末端にマレイミド基を含む有機基であり、炭化水素基、芳香環を含んでいてもよい。Ｘを構成する芳香環の数は複数であっても良く、複数の芳香環同士はエーテル基、エステル基、アミド基、カルボニル基、アザメチレン基又はアルキレン基を介して結合していてもよく、直接結合していてもよい。
【００６７】
上記式（１）においてＸで表される、末端にマレイミド基を含む有機基は構造中に芳香環を有していてもよく、有していなくてもよい。
芳香環を有する場合、芳香環としては、ベンゼン環、ナフタレン環、アントラセン環、フェナントレン環等が挙げられ、炭素以外の原子（例えば窒素原子、硫黄原子）を含む複素芳香環であってもよい。
【００６８】
Ｘの構造は特に限定されないが、下記式（８）に示すようなＮ−フェニルマレイミド基にアルキレン基（メチレン基）が結合した構造や、下記式（９）に示すようなＮ−フェニルマレイミド基に複数のベンゼン環がエーテル基及びアルキレン基（ジメチルメチレン基：−Ｃ（ＣＨ３）２−）を介して結合した構造が挙げられる。
【化９】
2019073658.tif 000010
上記式（８）〜（９）において、Ｒ３、Ｒ４はそれぞれ異なっていてもよく、水素原子、メチル基、エチル基、プロピル基、ブチル基、メトキシ基、エトキシ基、プロポキシ基及びブトキシ基からなる群から選択される１種である。
【００６９】
上記式（１）で表されるＮ−フェニルマレイミド構造を有するマレイミド化合物は、分子量が１，０００未満であることが好ましいが、より好ましくは、８００以下であり、更に好ましくは、６００以下である。
【００７０】
これらの中では、４，４’−ジフェニルメタンビスマレイミド（構造式から算出した分子量３５８）が、硬化後の樹脂の耐熱性を向上させる観点から好ましい。
【００７１】
＜チオール化合物（Ｃ）＞
本発明の熱硬化性樹脂組成物を構成するチオール化合物（Ｃ）は、１分子中に２個以上のチオール基（メルカプト基ともいう）を有している。
【００７２】
上記チオール化合物（Ｃ）としては、１分子中に２個以上のチオール基を有していれば、その構造は特に限定されないが、下記式（１０）で示される構造を有していることが好ましい。
【００７３】
【化１０】
2019073658.tif 000011
【００７４】
円形の破線で表されるＺ１は環状構造を有する有機基であって、芳香族、複素環式又は多環のいずれであってもよい。ｍは２〜１０の整数であり、ｎ１は０〜８の整数である。ｍは２〜５であることが好ましい。
ｍ個のＲ５はそれぞれ独立しており、鎖状脂肪族基、環状構造を含む脂肪族基及び芳香族基からなる群から選択される１種の有機基、又は、これらの群から選ばれる複数の有機基の組み合わせからなる有機基である。Ｒ５は複数の環状構造を有する有機基が、エステル結合、エーテル結合、アミド結合及びウレタン結合からなる群から選択される結合によって結合されたものであってもよい。ｎ１個のＲ６はそれぞれ独立しており、水素原子、メチル基、エチル基、プロピル基、フルオロ基、クロロ基、ブロモ基及びヨード基からなる群から選択される１種である。
【００７５】
上記式（１０）で示されるチオール化合物（Ｃ）は、環状構造を有する有機基Ｚ１と、上記有機基Ｚ１とチオール基とを接続するＲ５と、上記有機基Ｚ１に結合するＲ６からなる。
【００７６】
まず、チオール化合物（Ｃ）を構成する有機基Ｚ１について説明する。
【００７７】
環状構造を有する有機基Ｚ１としては、芳香族、複素環式又は多環のいずれであってもよい。
【００７８】
有機基Ｚ１が芳香族基である場合、例えば、下記式（１１）〜（１４）に示す構造から、任意の数の水素原子を取り除いた構造等が挙げられる。
【００７９】
【化１１】
2019073658.tif 000012
【００８０】
有機基Ｚ１が複素環式である場合、例えば、下記式（１５）〜（１６）に示すものが挙げられる。
【００８１】
【化１２】
2019073658.tif 000013
【００８２】
有機基Ｚ１が上記式（１５）〜（１６）で示される構造を有する場合、環を構成している窒素原子全てに（−Ｒ５−ＳＨ）が結合していることが好ましい。
【００８３】
上述した構造以外にも、有機基Ｚ１が多環である場合、例えば下記式（１７）〜（２０）に記載された構造が挙げられる。また、Ｚ１としては、スピロ化合物から２〜１０個の水素原子を任意に取り除いたものも含まれる。
【００８４】
【化１３】
2019073658.tif 000014
【００８５】
続いて、チオール化合物（Ｃ）を構成するＲ５について説明する。
【００８６】
Ｒ５としては、エステル結合、エーテル結合、アミド結合及びウレタン結合からなる群から選択される結合を含んでも良い炭素数２〜１２の直鎖アルキレン基であることが好ましい。なお、エステル結合、エーテル結合、アミド結合、およびウレタン結合は、イソシアヌル環上の窒素原子およびチオール基を構成する硫黄原子と直接結合していないことが好ましい。
炭素数２〜１２の直鎖アルキレン基としては、エチレン基、プロピレン基、ブチレン基、ペンチレン基、ヘキシレン基、ヘプチレン基、オクチレン基、ノニレン基、デシレン基、ウンデシレン基、ドデシレン基等が挙げられ、プロピレン基、ブチレン基、ペンチレン基、ヘキシレン基、ヘプチレン基又はオクチレン基がより好ましく、製造原料の入手のし易さから、エチレン基、プロピレン基、ブチレン基、ペンチレン基又はヘキシレン基がさらに好ましい。
なお、エステル結合、エーテル結合、アミド結合およびウレタン結合等の結合がＲ５に含まれる場合、エステル結合、アミド結合およびウレタン結合を形成する炭素原子は、直鎖アルキレン基の炭素数に含まない。例えば、Ｒ５がエステル結合を１つ含む炭素数１２の直鎖アルキレン基であった場合、Ｒ５の炭素数は１３となる。
【００８７】
エステル結合を含む炭素数２〜１２の直鎖アルキレン基としては、
２−オキソ−３−オキサブチレン基（−ＣＨ２−ＣＯ−Ｏ−ＣＨ２−）、２−オキサ−３−オキソブチレン基（−ＣＨ２−Ｏ−ＣＯ−ＣＨ２−）、２−オキソ−３−オキサペンチレン基（−ＣＨ２−ＣＯ−Ｏ−Ｃ２Ｈ４−）、３−オキソ−４−オキサペンチレン基（−Ｃ２Ｈ４−ＣＯ−Ｏ−ＣＨ２−）、２−オキサ−３−オキソペンチレン基（−ＣＨ２−Ｏ−ＣＯ−Ｃ２Ｈ４−）、３−オキサ−４−オキソペンチレン基（−Ｃ２Ｈ４−Ｏ−ＣＯ−ＣＨ２−）、
２−オキソ−３−オキサヘキシレン基（−ＣＨ２−ＣＯ−Ｏ−ｎ−Ｃ３Ｈ６−）、３−オキソ−４−オキサヘキシレン基（−Ｃ２Ｈ４−ＣＯ−Ｏ−Ｃ２Ｈ４−）、４−オキソ−５−オキサヘキシレン基（−ｎ−Ｃ３Ｈ６−ＣＯ−Ｏ−ＣＨ２−）、２−オキサ−３−オキソヘキシレン基（−ＣＨ２−Ｏ−ＣＯ−ｎ−Ｃ３Ｈ６−）、３−オキサ−４−オキソヘキシレン基（−Ｃ２Ｈ４−Ｏ−ＣＯ−Ｃ２Ｈ４−）、４−オキサ−５−オキソヘキシレン基（−ｎ−Ｃ３Ｈ６−Ｏ−ＣＯ−ＣＨ２−）、２−オキソ−３−オキサヘプチレン基（−ＣＨ２−ＣＯ−Ｏ−ｎ−Ｃ４Ｈ８−）、３−オキソ−４−オキサヘプチレン基（−Ｃ２Ｈ４−ＣＯ−Ｏ−ｎ−Ｃ３Ｈ６−）、４−オキソ−５−オキサヘプチレン基（−ｎ−Ｃ３Ｈ６−ＣＯ−Ｏ−Ｃ２Ｈ４−）、５−オキソ−６−オキサヘプチレン基（−ｎ−Ｃ４Ｈ８−ＣＯ−Ｏ−ＣＨ２−）、２−オキサ−３−オキソヘプチレン基（−ＣＨ２−Ｏ−ＣＯ−ｎ−Ｃ４Ｈ８−）、３−オキサ−４−オキソヘプチレン基（−Ｃ２Ｈ４−Ｏ−ＣＯ−ｎ−Ｃ３Ｈ６−）、４−オキサ−５−オキソヘプチレン基（−ｎ−Ｃ３Ｈ６−Ｏ−ＣＯ−Ｃ２Ｈ４−）、５−オキサ−６−オキソヘプチレン基（−ｎ−Ｃ４Ｈ８−Ｏ−ＣＯ−ＣＨ２−）、２−オキソ−３−オキサオクチレン基（−ＣＨ２−ＣＯ−Ｏ−ｎ−Ｃ５Ｈ１０−）、３−オキソ−４−オキサオクチレン基（−Ｃ２Ｈ４−ＣＯ−Ｏ−ｎ−Ｃ４Ｈ８−）、４−オキソ−５−オキサオクチレン基（−ｎ−Ｃ３Ｈ６−ＣＯ−Ｏ−ｎ−Ｃ３Ｈ６−）、５−オキソ−６−オキサオクチレン基（−ｎ−Ｃ４Ｈ８−ＣＯ−Ｏ−Ｃ２Ｈ４−）、６−オキソ−７−オキサオクチレン基（−ｎ−Ｃ５Ｈ１０−ＣＯ−Ｏ−ＣＨ２−）、２−オキサ−３−オキソオクチレン基（−ＣＨ２−Ｏ−ＣＯ−ｎ−Ｃ５Ｈ１０−）、３−オキサ−４−オキソオクチレン基（−Ｃ２Ｈ４−Ｏ−ＣＯ−ｎ−Ｃ４Ｈ８−）、４−オキサ−５−オキソオクチレン基（−ｎ−Ｃ３Ｈ６−Ｏ−ＣＯ−ｎ−Ｃ３Ｈ６−）、５−オキサ−６−オキソオクチレン基（−ｎ−Ｃ４Ｈ８−Ｏ−ＣＯ−Ｃ２Ｈ４−）、６−オキサ−７−オキソオクチレン基（−ｎ−Ｃ５Ｈ１０−Ｏ−ＣＯ−ＣＨ２−）、
２−オキソ−３−オキサノニレン基（−ＣＨ２−ＣＯ−Ｏ−ｎ−Ｃ６Ｈ１２−）、３−オキソ−４−オキサノニレン基（−Ｃ２Ｈ４−ＣＯ−Ｏ−ｎ−Ｃ５Ｈ１０−）、４−オキソ−５−オキサノニレン基（−ｎ−Ｃ３Ｈ６−ＣＯ−Ｏ−ｎ−Ｃ４Ｈ８−）、５−オキソ−６−オキサノニレン基（−ｎ−Ｃ４Ｈ８−ＣＯ−Ｏ−ｎ−Ｃ３Ｈ６−）、６−オキソ−７−オキサノニレン基（−ｎ−Ｃ５Ｈ１０−ＣＯ−Ｏ−Ｃ２Ｈ４−）、７−オキソ−８−オキサノニレン基（−ｎ−Ｃ６Ｈ１２−ＣＯ−Ｏ−ＣＨ２−）、２−オキサ−３−オキソノニレン基（−ＣＨ２−Ｏ−ＣＯ−ｎ−Ｃ６Ｈ１２−）、３−オキサ−４−オキソノニレン基（−Ｃ２Ｈ４−Ｏ−ＣＯ−ｎ−Ｃ５Ｈ１０−）、４−オキサ−５−オキソノニレン基（−ｎ−Ｃ３Ｈ６−Ｏ−ＣＯ−ｎ−Ｃ４Ｈ８−）、５−オキサ−６−オキソノニレン基（−ｎ−Ｃ４Ｈ８−Ｏ−ＣＯ−ｎ−Ｃ３Ｈ６−）、６−オキサ−７−オキソノニレン基（−ｎ−Ｃ５Ｈ１０−Ｏ−ＣＯ−Ｃ２Ｈ４−）、７−オキサ−８−オキソノニレン基（−ｎ−Ｃ６Ｈ１２−Ｏ−ＣＯ−ＣＨ２−）、
２−オキソ−３−オキサデシレン基（−ＣＨ２−ＣＯ−Ｏ−ｎ−Ｃ７Ｈ１４−）、３−オキソ−４−オキサデシレン基（−Ｃ２Ｈ４−ＣＯ−Ｏ−ｎ−Ｃ６Ｈ１２−）、４−オキソ−５−オキサデシレン基（−ｎ−Ｃ３Ｈ６−ＣＯ−Ｏ−ｎ−Ｃ５Ｈ１０−）、５−オキソ−６−オキサデシレン基（−ｎ−Ｃ４Ｈ８−ＣＯ−Ｏ−ｎ−Ｃ４Ｈ８−）、６−オキソ−７−オキサデシレン基（−ｎ−Ｃ５Ｈ１０−ＣＯ−Ｏ−ｎ−Ｃ３Ｈ６−）、７−オキソ−８−オキサデシレン基（−ｎ−Ｃ６Ｈ１２−ＣＯ−Ｏ−Ｃ２Ｈ４−）、８−オキソ−９−オキサデシレン基（−ｎ−Ｃ７Ｈ１４−ＣＯ−Ｏ−ＣＨ２−）、２−オキサ−３−オキソデシレン基（−ＣＨ２−Ｏ−ＣＯ−ｎ−Ｃ７Ｈ１４−）、３−オキサ−４−オキソデシレン基（−Ｃ２Ｈ６−Ｏ−ＣＯ−ｎ−Ｃ６Ｈ１０−）、４−オキサ−５−オキソデシレン基（−ｎ−Ｃ３Ｈ６−Ｏ−ＣＯ−ｎ−Ｃ５Ｈ１０−）、５−オキサ−６−オキソデシレン基（−ｎ−Ｃ４Ｈ８−Ｏ−ＣＯ−ｎ−Ｃ４Ｈ８−）、６−オキサ−７−オキソデシレン基（−ｎ−Ｃ５Ｈ１０−Ｏ−ＣＯ−ｎ−Ｃ３Ｈ６−）、７−オキサ−８−オキソデシレン基（−ｎ−Ｃ６Ｈ１２−Ｏ−ＣＯ−Ｃ２Ｈ４−）、８−オキサ−９−オキソデシレン基（−ｎ−Ｃ７Ｈ１２−Ｏ−ＣＯ−ＣＨ２−）、２−オキソ−３−オキサウンデシレン基（−ＣＨ２−ＣＯ−Ｏ−ｎ−Ｃ８Ｈ１６−）、３−オキソ−４−オキサウンデシレン基（−Ｃ２Ｈ４−ＣＯ−Ｏ−ｎ−Ｃ７Ｈ１４−）、４−オキソ−５−オキサウンデシレン基（−ｎ−Ｃ３Ｈ６−ＣＯ−Ｏ−ｎ−Ｃ６Ｈ１２−）、５−オキソ−６−オキサウンデシレン基（−ｎ−Ｃ４Ｈ８−ＣＯ−Ｏ−ｎ−Ｃ５Ｈ１０−）、６−オキソ−７−オキサウンデシレン基（−ｎ−Ｃ５Ｈ１０−ＣＯ−Ｏ−ｎ−Ｃ４Ｈ８−）、７−オキソ−８−オキサウンデシレン基（−ｎ−Ｃ６Ｈ１２−ＣＯ−Ｏ−ｎ−Ｃ３Ｈ６−）、８−オキソ−９−オキサウンデシレン基（−ｎ−Ｃ７Ｈ１４−ＣＯ−Ｏ−Ｃ２Ｈ４−）、９−オキソ−１０−オキサウンデシレン基（−ｎ−Ｃ８Ｈ１６−ＣＯ−Ｏ−ＣＨ２−）、２−オキサ−３−オキソウンデシレン基（−ＣＨ２−Ｏ−ＣＯ−ｎ−Ｃ８Ｈ１６−）、３−オキサ−４−オキソウンデシレン基（−Ｃ２Ｈ４−Ｏ−ＣＯ−ｎ−Ｃ７Ｈ１４−）、４−オキサ−５−オキソウンデシレン基（−ｎ−Ｃ３Ｈ６−Ｏ−ＣＯ−ｎ−Ｃ６Ｈ１２−）、５−オキサ−６−オキソウンデシレン基（−ｎ−Ｃ４Ｈ８−Ｏ−ＣＯ−ｎ−Ｃ５Ｈ１０−）、６−オキサ−７−オキソウンデシレン基（−ｎ−Ｃ５Ｈ１０−Ｏ−ＣＯ−ｎ−Ｃ４Ｈ８−）、７−オキサ−８−オキソウンデシレン基（−ｎ−Ｃ６Ｈ１２−Ｏ−ＣＯ−ｎ−Ｃ３Ｈ６−）、８−オキサ−９−オキソウンデシレン基（−ｎ−Ｃ７Ｈ１４−Ｏ−ＣＯ−Ｃ２Ｈ４−）、９−オキサ−１０−オキソウンデシレン基（−ｎ−Ｃ８Ｈ１６−Ｏ−ＣＯ−ＣＨ２−）、２−オキソ−３−オキサドデシレン基（−ＣＨ２−ＣＯ−Ｏ−ｎ−Ｃ９Ｈ１８−）、３−オキソ−４−オキサドデシレン基（−Ｃ２Ｈ４−ＣＯ−Ｏ−ｎ−Ｃ８Ｈ１６−）、４−オキソ−５−オキサドデシレン基（−ｎ−Ｃ３Ｈ６−ＣＯ−Ｏ−ｎ−Ｃ７Ｈ１４−）、５−オキソ−６−オキサドデシレン基（−ｎ−Ｃ４Ｈ８−ＣＯ−Ｏ−ｎ−Ｃ６Ｈ１２−）、６−オキソ−７−オキサドデシレン基（−ｎ−Ｃ５Ｈ１０−ＣＯ−Ｏ−ｎ−Ｃ５Ｈ１０−）、７−オキソ−８−オキサドデシレン基（−ｎ−Ｃ６Ｈ１２−ＣＯ−Ｏ−ｎ−Ｃ４Ｈ８−）、８−オキソ−９−オキサドデシレン基（−ｎ−Ｃ７Ｈ１４−ＣＯ−Ｏ−ｎ−Ｃ３Ｈ６−）、９−オキソ−１０−オキサドデシレン基（−ｎ−Ｃ８Ｈ１６−ＣＯ−Ｏ−Ｃ２Ｈ４−）、１０−オキソ−１１−オキサドデシレン基（−ｎ−Ｃ９Ｈ１８−ＣＯ−Ｏ−ＣＨ２−）、２−オキサ−３−オキソドデシレン基（−ＣＨ２−Ｏ−ＣＯ−ｎ−Ｃ９Ｈ１８−）、３−オキサ−４−オキソドデシレン基（−Ｃ２Ｈ４−Ｏ−ＣＯ−ｎ−Ｃ８Ｈ１６−）、４−オキサ−５−オキソドデシレン基（−ｎ−Ｃ３Ｈ６−Ｏ−ＣＯ−ｎ−Ｃ７Ｈ１４−）、５−オキサ−６−オキソドデシレン基（−ｎ−Ｃ４Ｈ８−Ｏ−ＣＯ−ｎ−Ｃ６Ｈ１２−）、６−オキサ−７−オキソドデシレン基（−ｎ−Ｃ５Ｈ１０−Ｏ−ＣＯ−ｎ−Ｃ５Ｈ１０−）、７−オキサ−８−オキソドデシレン基（−ｎ−Ｃ６Ｈ１２−Ｏ−ＣＯ−ｎ−Ｃ４Ｈ８−）、８−オキサ−９−オキソドデシレン基（−ｎ−Ｃ７Ｈ１４−Ｏ−ＣＯ−ｎ−Ｃ３Ｈ６−）、９−オキサ−１０−オキソドデシレン基（−ｎ−Ｃ８Ｈ１６−Ｏ−ＣＯ−Ｃ２Ｈ４−）及び１０−オキサ−１１−オキソドデシレン基（−ｎ−Ｃ９Ｈ１８−Ｏ−ＣＯ−ＣＨ２−）等が挙げられる。
【００８８】
エステル結合を含む炭素数２〜１２の直鎖アルキレン基としては、２−オキサ−３−オキソペンチレン基、３−オキサ−４−オキソペンチレン基、２−オキサ−３−オキソヘキシレン基、３−オキサ−４−オキソヘキシレン基、２−オキサ−３−オキソヘプチレン基、３−オキサ−４−オキソヘプチレン基、２−オキサ−３−オキソオクチレン基又は３−オキサ−４−オキソオクチレン基であることが好ましく、製造原料の入手のし易さから、３−オキサ−４−オキソヘキシレン基又は３−オキサ−４−オキソヘプチレン基であることがより好ましい。
【００８９】
エーテル結合を含む炭素数２〜１２の直鎖アルキレン基としては、上記エステル結合を含む炭素数２〜１２の直鎖アルキレン基におけるカルボニル基をメチレン基に変更したものに相当し、
２−オキサプロピレン基、２−オキサブチレン基、３−オキサブチレン基、２−オキサペンチレン基、３−オキサペンチレン基、４−オキサペンチレン基、
２−オキサヘキシレン基、３−オキサヘキシレン基、４−オキサヘキシレン基、５−オキサヘキシレン基、２−オキサヘプチレン基、３−オキサヘプチレン基、４−オキサヘプチレン基、５−オキサヘプチレン基、６−オキサヘプチレン基、２−オキサオクチレン基、３−オキサオクチレン基、４−オキサオクチレン基、５−オキサオクチレン基、６−オキサオクチレン基、７−オキサオクチレン基、２−オキサノニレン基、３−オキサノニレン基、４−オキサノニレン基、５−オキサノニレン基、６−オキサノニレン基、７−オキサノニレン基、８−オキサノニレン基、２−オキサデシレン基、３−オキサデシレン基、４−オキサデシレン基、５−オキサデシレン基、６−オキサデシレン基、７−オキサデシレン基、８−オキサデシレン基、９−オキサデシレン基、２−オキサウンデシレン基、３−オキサウンデシレン基、４−オキサウンデシレン基、５−オキサウンデシレン基、６−オキサウンデシレン基、７−オキサウンデシレン基、８−オキサウンデシレン基、９−オキサウンデシレン基、１０−オキサウンデシレン基、２−オキサドデシレン基、３−オキサドデシレン基、４−オキサドデシレン基、５−オキサドデシレン基、６−オキサドデシレン基、７−オキサドデシレン基、８−オキサドデシレン基、９−オキサドデシレン基、１０−オキサドデシレン基及び１１−オキサドデシレン基等が挙げられる。
【００９０】
エーテル結合を含む炭素数２〜１２の直鎖アルキレン基としては、２−オキサプロピレン基、２−オキサブチレン基、２−オキサペンチレン基が好ましく、製造原料の入手のし易さから、２−オキサブチレン基がより好ましい。
【００９１】
アミド結合を含む炭素数２〜１２の直鎖アルキレン基としては、上記エステル結合を含む炭素数２〜１２の直鎖アルキレン基におけるエーテル基（上記置換基名における［オキサ］部分）をアザメチレン基に変更したものに相当し、２−オキソ−３−アザブチレン基（−ＣＨ２−ＣＯ−ＮＨ−ＣＨ２−）、２−アザ−３−オキソブチレン基（−ＣＨ２−ＮＨ−ＣＯ−ＣＨ２−）、２−オキソ−３−アザペンチレン基（−ＣＨ２−ＣＯ−ＮＨ−Ｃ２Ｈ４−）、３−オキソ−４−アザペンチレン基（−Ｃ２Ｈ４−ＣＯ−ＮＨ−ＣＨ２−）、２−アザ−３−オキソペンチレン基（−ＣＨ２−ＮＨ−ＣＯ−Ｃ２Ｈ４−）、３−アザ−４−オキソペンチレン基（−Ｃ２Ｈ４−ＮＨ−ＣＯ−ＣＨ２−）、２−オキソ−３−アザヘキシレン基（−ＣＨ２−ＣＯ−ＮＨ−ｎ−Ｃ３Ｈ６−）、３−オキソ−４−アザヘキシレン基（−Ｃ２Ｈ４−ＣＯ−ＮＨ−Ｃ２Ｈ４−）、４−オキソ−５−アザヘキシレン基（−ｎ−Ｃ３Ｈ６−ＣＯ−ＮＨ−ＣＨ２−）、２−アザ−３−オキソヘキシレン基（−ＣＨ２−ＮＨ−ＣＯ−ｎ−Ｃ３Ｈ６−）、３−アザ−４−オキソヘキシレン基（−Ｃ２Ｈ４−ＮＨ−ＣＯ−Ｃ２Ｈ４−）、４−アザ−５−オキソヘキシレン基（−ｎ−Ｃ３Ｈ６−ＮＨ−ＣＯ−ＣＨ２−）、２−オキソ−３−アザヘプチレン基（−ＣＨ２−ＣＯ−ＮＨ−ｎ−Ｃ４Ｈ８−）、３−オキソ−４−アザヘプチレン基（−Ｃ２Ｈ４−ＣＯ−ＮＨ−ｎ−Ｃ３Ｈ６−）、４−オキソ−５−アザヘプチレン基（−ｎ−Ｃ３Ｈ６−ＣＯ−ＮＨ−Ｃ２Ｈ４−）、５−オキソ−６−アザヘプチレン基（−ｎ−Ｃ４Ｈ８−ＣＯ−ＮＨ−ＣＨ２−）、２−アザ−３−オキソヘプチレン基（−ＣＨ２−ＮＨ−ＣＯ−ｎ−Ｃ４Ｈ８−）、３−アザ−４−オキソヘプチレン基（−Ｃ２Ｈ４−ＮＨ−ＣＯ−ｎ−Ｃ３Ｈ６−）、４−アザ−５−オキソヘプチレン基（−ｎ−Ｃ３Ｈ６−ＮＨ−ＣＯ−Ｃ２Ｈ４−）、５−アザ−６−オキソヘプチレン基（−ｎ−Ｃ４Ｈ８−ＮＨ−ＣＯ−ＣＨ２−）、２−オキソ−３−アザオクチレン基（−ＣＨ２−ＣＯ−ＮＨ−ｎ−Ｃ５Ｈ１０−）、３−オキソ−４−アザオクチレン基（−Ｃ２Ｈ４−ＣＯ−ＮＨ−ｎ−Ｃ４Ｈ８−）、４−オキソ−５−アザオクチレン基（−ｎ−Ｃ３Ｈ６−ＣＯ−ＮＨ−ｎ−Ｃ３Ｈ６−）、５−オキソ−６−アザオクチレン基（−ｎ−Ｃ４Ｈ８−ＣＯ−ＮＨ−Ｃ２Ｈ４−）、６−オキソ−７−アザオクチレン基（−ｎ−Ｃ５Ｈ１０−ＣＯ−ＮＨ−ＣＨ２−）、２−アザ−３−オキソオクチレン基（−ＣＨ２−ＮＨ−ＣＯ−ｎ−Ｃ５Ｈ１０−）、３−アザ−４−オキソオクチレン基（−Ｃ２Ｈ４−ＮＨ−ＣＯ−ｎ−Ｃ４Ｈ８−）、４−アザ−５−オキソオクチレン基（−ｎ−Ｃ３Ｈ６−ＮＨ−ＣＯ−ｎ−Ｃ３Ｈ６−）、５−アザ−６−オキソオクチレン基（−ｎ−Ｃ４Ｈ８−ＮＨ−ＣＯ−Ｃ２Ｈ４−）、６−アザ−７−オキソオクチレン基（−ｎ−Ｃ５Ｈ１０−ＮＨ−ＣＯ−ＣＨ２−）、２−オキソ−３−アザノニレン基（−ＣＨ２−ＣＯ−ＮＨ−ｎ−Ｃ６Ｈ１２−）、３−オキソ−４−アザノニレン基（−Ｃ２Ｈ４−ＣＯ−ＮＨ−ｎ−Ｃ５Ｈ１０−）、４−オキソ−５−アザノニレン基（−ｎ−Ｃ３Ｈ６−ＣＯ−ＮＨ−ｎ−Ｃ４Ｈ８−）、５−オキソ−６−アザノニレン基（−ｎ−Ｃ４Ｈ８−ＣＯ−ＮＨ−ｎ−Ｃ３Ｈ６−）、６−オキソ−７−アザノニレン基（−ｎ−Ｃ５Ｈ１０−ＣＯ−ＮＨ−Ｃ２Ｈ４−）、７−オキソ−８−アザノニレン基（−ｎ−Ｃ６Ｈ１２−ＣＯ−ＮＨ−ＣＨ２−）、２−アザ−３−オキソノニレン基（−ＣＨ２−ＮＨ−ＣＯ−ｎ−Ｃ６Ｈ１２−）、３−アザ−４−オキソノニレン基（−Ｃ２Ｈ４−ＮＨ−ＣＯ−ｎ−Ｃ５Ｈ１０−）、４−アザ−５−オキソノニレン基（−ｎ−Ｃ３Ｈ６−ＮＨ−ＣＯ−ｎ−Ｃ４Ｈ８−）、５−アザ−６−オキソノニレン基（−ｎ−Ｃ４Ｈ８−ＮＨ−ＣＯ−ｎ−Ｃ３Ｈ６−）、６−アザ−７−オキソノニレン基（−ｎ−Ｃ５Ｈ１０−ＮＨ−ＣＯ−Ｃ２Ｈ４−）、７−アザ−８−オキソノニレン基（−ｎ−Ｃ６Ｈ１２−ＮＨ−ＣＯ−ＣＨ２−）、２−オキソ−３−アザデシレン基（−ＣＨ２−ＣＯ−ＮＨ−ｎ−Ｃ７Ｈ１４−）、３−オキソ−４−アザデシレン基（−Ｃ２Ｈ４−ＣＯ−ＮＨ−ｎ−Ｃ６Ｈ１２−）、４−オキソ−５−アザデシレン基（−ｎ−Ｃ３Ｈ６−ＣＯ−ＮＨ−ｎ−Ｃ５Ｈ１０−）、５−オキソ−６−アザデシレン基（−ｎ−Ｃ４Ｈ８−ＣＯ−ＮＨ−ｎ−Ｃ４Ｈ８−）、６−オキソ−７−アザデシレン基（−ｎ−Ｃ５Ｈ１０−ＣＯ−ＮＨ−ｎ−Ｃ３Ｈ６−）、７−オキソ−８−アザデシレン基（−ｎ−Ｃ６Ｈ１２−ＣＯ−ＮＨ−Ｃ２Ｈ４−）、８−オキソ−９−アザデシレン基（−ｎ−Ｃ７Ｈ１４−ＣＯ−ＮＨ−ＣＨ２−）、２−アザ−３−オキソデシレン基（−ＣＨ２−ＮＨ−ＣＯ−ｎ−Ｃ７Ｈ１４−）、３−アザ−４−オキソデシレン基（−Ｃ２Ｈ４−ＮＨ−ＣＯ−ｎ−Ｃ６Ｈ１２−）、４−アザ−５−オキソデシレン基（−ｎ−Ｃ３Ｈ６−ＮＨ−ＣＯ−ｎ−Ｃ５Ｈ１０−）、５−アザ−６−オキソデシレン基（−ｎ−Ｃ４Ｈ８−ＮＨ−ＣＯ−ｎ−Ｃ４Ｈ８−）、６−アザ−７−オキソデシレン基（−ｎ−Ｃ５Ｈ１０−ＮＨ−ＣＯ−ｎ−Ｃ３Ｈ６−）、７−アザ−８−オキソデシレン基（−ｎ−Ｃ６Ｈ１２−ＮＨ−ＣＯ−Ｃ２Ｈ４−）、８−アザ−９−オキソデシレン基（−ｎ−Ｃ７Ｈ１４−ＮＨ−ＣＯ−ＣＨ２−）、２−オキソ−３−アザウンデシレン基（−ＣＨ２−ＣＯ−ＮＨ−ｎ−Ｃ８Ｈ１６−）、３−オキソ−４−アザウンデシレン基（−Ｃ２Ｈ４−ＣＯ−ＮＨ−ｎ−Ｃ７Ｈ１４−）、４−オキソ−５−アザウンデシレン基（−ｎ−Ｃ３Ｈ６−ＣＯ−ＮＨ−ｎ−Ｃ６Ｈ１２−）、５−オキソ−６−アザウンデシレン基（−ｎ−Ｃ４Ｈ８−ＣＯ−ＮＨ−ｎ−Ｃ５Ｈ１０−）、６−オキソ−７−アザウンデシレン基（−ｎ−Ｃ５Ｈ１０−ＣＯ−ＮＨ−ｎ−Ｃ４Ｈ８−）、７−オキソ−８−アザウンデシレン基（−ｎ−Ｃ６Ｈ１２−ＣＯ−ＮＨ−ｎ−Ｃ３Ｈ６−）、８−オキソ−９−アザウンデシレン基（−ｎ−Ｃ７Ｈ１４−ＣＯ−ＮＨ−Ｃ２Ｈ４−）、９−オキソ−１０−アザウンデシレン基（−ｎ−Ｃ８Ｈ１６−ＣＯ−ＮＨ−ＣＨ２−）、２−アザ−３−オキソウンデシレン基（−ＣＨ２−ＮＨ−ＣＯ−ｎ−Ｃ８Ｈ１６−）、３−アザ−４−オキソウンデシレン基（−Ｃ２Ｈ４−ＮＨ−ＣＯ−ｎ−Ｃ７Ｈ１４−）、４−アザ−５−オキソウンデシレン基（−ｎ−Ｃ３Ｈ６−ＮＨ−ＣＯ−ｎ−Ｃ６Ｈ１２−）、５−アザ−６−オキソウンデシレン基（−ｎ−Ｃ４Ｈ８−ＮＨ−ＣＯ−ｎ−Ｃ５Ｈ１０−）、６−アザ−７−オキソウンデシレン基（−ｎ−Ｃ５Ｈ１０−ＮＨ−ＣＯ−ｎ−Ｃ４Ｈ８−）、７−アザ−８−オキソウンデシレン基（−ｎ−Ｃ６Ｈ１２−ＮＨ−ＣＯ−ｎ−Ｃ３Ｈ６−）、８−アザ−９−オキソウンデシレン基（−ｎ−Ｃ７Ｈ１４−ＮＨ−ＣＯ−Ｃ２Ｈ４−）、９−アザ−１０−オキソウンデシレン基（−ｎ−Ｃ８Ｈ１６−ＮＨ−ＣＯ−ＣＨ２−）、２−オキソ−３−アザドデシレン基（−ＣＨ２−ＣＯ−ＮＨ−ｎ−Ｃ９Ｈ１８−）、３−オキソ−４−アザドデシレン基（−Ｃ２Ｈ４−ＣＯ−ＮＨ−ｎ−Ｃ８Ｈ１６−）、４−オキソ−５−アザドデシレン基（−ｎ−Ｃ３Ｈ６−ＣＯ−ＮＨ−ｎ−Ｃ７Ｈ１４−）、５−オキソ−６−アザドデシレン基（−ｎ−Ｃ４Ｈ８−ＣＯ−ＮＨ−ｎ−Ｃ６Ｈ１２−）、６−オキソ−７−アザドデシレン基（−ｎ−Ｃ５Ｈ１０−ＣＯ−ＮＨ−ｎ−Ｃ５Ｈ１０−）、７−オキソ−８−アザドデシレン基（−ｎ−Ｃ６Ｈ１２−ＣＯ−ＮＨ−ｎ−Ｃ４Ｈ８−）、８−オキソ−９−アザドデシレン基（−ｎ−Ｃ７Ｈ１４−ＣＯ−ＮＨ−ｎ−Ｃ３Ｈ６−）、９−オキソ−１０−アザドデシレン基（−ｎ−Ｃ８Ｈ１６−ＣＯ−ＮＨ−Ｃ２Ｈ４−）、１０−オキソ−１１−アザドデシレン基（−ｎ−Ｃ９Ｈ１８−ＣＯ−ＮＨ−ＣＨ２−）、２−アザ−３−オキソドデシレン基（−ＣＨ２−ＮＨ−ＣＯ−ｎ−Ｃ９Ｈ１８−）、３−アザ−４−オキソドデシレン基（−Ｃ２Ｈ４−ＮＨ−ＣＯ−ｎ−Ｃ８Ｈ１６−）、４−アザ−５−オキソドデシレン基（−ｎ−Ｃ３Ｈ６−ＮＨ−ＣＯ−ｎ−Ｃ７Ｈ１４−）、５−アザ−６−オキソドデシレン基（−ｎ−Ｃ４Ｈ８−ＮＨ−ＣＯ−ｎ−Ｃ６Ｈ１２−）、６−アザ−７−オキソドデシレン基（−ｎ−Ｃ５Ｈ１０−ＮＨ−ＣＯ−ｎ−Ｃ５Ｈ１０
−）、７−アザ−８−オキソドデシレン基（−ｎ−Ｃ６Ｈ１２−ＮＨ−ＣＯ−ｎ−Ｃ４Ｈ８−）、８−アザ−９−オキソドデシレン基（−ｎ−Ｃ７Ｈ１４−ＮＨ−ＣＯ−ｎ−Ｃ３Ｈ６−）、９−アザ−１０−オキソドデシレン基（−ｎ−Ｃ８Ｈ１６−ＮＨ−ＣＯ−Ｃ２Ｈ４−）及び１０−アザ−１１−オキソドデシレン基（−ｎ−Ｃ９Ｈ１８−ＮＨ−ＣＯ−ＣＨ２−）等が挙げられる。
【００９２】
アミド結合を含む炭素数２〜１２の直鎖アルキレン基としては、２−アザ−３−オキソブチレン基、２−アザ−３−オキソペンチレン基、３−アザ−４−オキソペンチレン基、３−アザ−４−オキソヘキシレン基が好ましく、製造原料の入手のし易さから、３−アザ−４−オキソヘキシレン基がより好ましい。
【００９３】
ウレタン結合を含む炭素数２〜１２の直鎖アルキレン基としては、上記エステル結合を含む炭素数２〜１２の直鎖アルキレン基に対して、カルボニル基（上記置換基名における［オキソ］部分）に隣接するメチレン基をアザメチレン基に変更したものに相当し、
２−オキサ−３−オキソ−４−アザペンチレン基（−ＣＨ２−Ｏ−ＣＯ−ＮＨ−ＣＨ２−）、２−アザ−３−オキソ−４−オキサペンチレン基（−ＣＨ２−ＮＨ−ＣＯ−Ｏ−ＣＨ２−）、
２−オキサ−３−オキソ−４−アザヘキシレン基（−ＣＨ２−Ｏ−ＣＯ−ＮＨ−Ｃ２Ｈ４−）、３−オキサ−４−オキソ−５−アザヘキシレン基（−Ｃ２Ｈ４−Ｏ−ＣＯ−ＮＨ−ＣＨ２−）、２−アザ−３−オキソ−４−オキサヘキシレン基（−ＣＨ２−ＮＨ−ＣＯ−Ｏ−Ｃ２Ｈ４−）、３−アザ−４−オキソ−５−オキサヘキシレン基（−Ｃ２Ｈ４−ＮＨ−ＣＯ−Ｏ−ＣＨ２−）、
２−オキサ−３−オキソ−４−アザヘプチレン基（−ＣＨ２−Ｏ−ＣＯ−ＮＨ−ｎ−Ｃ３Ｈ６−）、３−オキサ−４−オキソ−５−アザヘプチレン基（−Ｃ２Ｈ４−Ｏ−ＣＯ−ＮＨ−Ｃ２Ｈ４−）、４−オキサ−５−オキソ−６−アザヘプチレン基（−ｎ−Ｃ３Ｈ６−Ｏ−ＣＯ−ＮＨ−ＣＨ２−）、２−アザ−３−オキソ−４−オキサヘプチレン基（−ＣＨ２−ＮＨ−ＣＯ−Ｏ−ｎ−Ｃ３Ｈ６−）、３−アザ−４−オキソ−５−オキサヘプチレン基（−Ｃ２Ｈ４−ＮＨ−ＣＯ−Ｏ−Ｃ２Ｈ４−）、４−アザ−５−オキソ−６−オキサヘプチレン基（−ｎ−Ｃ３Ｈ６−ＮＨ−ＣＯ−Ｏ−ＣＨ２−）、２−オキサ−３−オキソ−４−アザオクチレン基（−ＣＨ２−Ｏ−ＣＯ−ＮＨ−ｎ−Ｃ４Ｈ８−）、３−オキサ−４−オキソ−５−アザオクチレン基（−Ｃ２Ｈ４−Ｏ−ＣＯ−ＮＨ−ｎ−Ｃ３Ｈ６−）、４−オキサ−５−オキソ−６−アザオクチレン基（−ｎ−Ｃ３Ｈ６−Ｏ−ＣＯ−ＮＨ−Ｃ２Ｈ４−）、５−オキサ−６−オキソ−７−アザオクチレン基（−ｎ−Ｃ４Ｈ８−Ｏ−ＣＯ−ＮＨ−ＣＨ２−）、２−アザ−３−オキソ−４−オキサオクチレン基（−ＣＨ２−ＮＨ−ＣＯ−Ｏ−ｎ−Ｃ４Ｈ８−）、３−アザ−４−オキソ−５−オキサオクチレン基（−Ｃ２Ｈ４−ＮＨ−ＣＯ−Ｏ−ｎ−Ｃ３Ｈ６−）、４−アザ−５−オキソ−６−オキサオクチレン基（−ｎ−Ｃ３Ｈ６−ＮＨ−ＣＯ−Ｏ−Ｃ２Ｈ４−）、５−アザ−６−オキソ−７−オキサオクチレン基（−ｎ−Ｃ４Ｈ８−ＮＨ−ＣＯ−Ｏ−ＣＨ２−）、２−オキサ−３−オキソ−４−アザノニレン基（−ＣＨ２−Ｏ−ＣＯ−ＮＨ−ｎ−Ｃ５Ｈ１０−）、３−オキサ−４−オキソ−５−アザノニレン基（−Ｃ２Ｈ４−Ｏ−ＣＯ−ＮＨ−ｎ−Ｃ４Ｈ８−）、４−オキサ−５−オキソ−６−アザノニレン基（−ｎ−Ｃ３Ｈ６−Ｏ−ＣＯ−ＮＨ−ｎ−Ｃ３Ｈ６−）、５−オキサ−６−オキソ−７−アザノニレン基（−ｎ−Ｃ４Ｈ８−Ｏ−ＣＯ−ＮＨ−Ｃ２Ｈ４−）、６−オキサ−７−オキソ−８−アザノニレン基（−ｎ−Ｃ５Ｈ１０−Ｏ−ＣＯ−ＮＨ−ＣＨ２−）、２−アザ−３−オキソ−４−オキサノニレン基（−ＣＨ２−ＮＨ−ＣＯ−Ｏ−ｎ−Ｃ５Ｈ１０−）、３−アザ−４−オキソ−５−オキサノニレン基（−Ｃ２Ｈ４−ＮＨ−ＣＯ−Ｏ−ｎ−Ｃ４Ｈ８−）、４−アザ−５−オキソ−６−オキサノニレン基（−ｎ−Ｃ３Ｈ６−ＮＨ−ＣＯ−Ｏ−ｎ−Ｃ３Ｈ６−）、５−アザ−６−オキソ−７−オキサノニレン基（−ｎ−Ｃ４Ｈ８−ＮＨ−ＣＯ−Ｏ−Ｃ２Ｈ４−）、６−アザ−７−オキソ−８−オキサノニレン基（−ｎ−Ｃ５Ｈ１０−ＮＨ−ＣＯ−Ｏ−ＣＨ２−）、２−オキサ−３−オキソ−４−アザデシレン基（−ＣＨ２−Ｏ−ＣＯ−ＮＨ−ｎ−Ｃ６Ｈ１２−）、３−オキサ−４−オキソ−５−アザデシレン基（−Ｃ２Ｈ４−Ｏ−ＣＯ−ＮＨ−ｎ−Ｃ５Ｈ１０−）、４−オキサ−５−オキソ−６−アザデシレン基（−ｎ−Ｃ３Ｈ６−Ｏ−ＣＯ−ＮＨ−ｎ−Ｃ４Ｈ８−）、５−オキサ−６−オキソ−７−アザデシレン基（−ｎ−Ｃ４Ｈ８−Ｏ−ＣＯ−ＮＨ−ｎ−Ｃ３Ｈ６−）、６−オキサ−７−オキソ−８−アザデシレン基（−ｎ−Ｃ５Ｈ１０−Ｏ−ＣＯ−ＮＨ−Ｃ２Ｈ４−）、７−オキサ−８−オキソ−９−アザデシレン基（−ｎ−Ｃ６Ｈ１２−Ｏ−ＣＯ−ＮＨ−ＣＨ２−）、２−アザ−３−オキソ−４−オキサデシレン基（−ＣＨ２−ＮＨ−ＣＯ−Ｏ−ｎ−Ｃ６Ｈ１２−）、３−アザ−４−オキソ−５−オキサデシレン基（−Ｃ２Ｈ４−ＮＨ−ＣＯ−Ｏ−ｎ−Ｃ５Ｈ１０−）、４−アザ−５−オキソ−６−オキサデシレン基（−ｎ−Ｃ３Ｈ６−ＮＨ−ＣＯ−Ｏ−ｎ−Ｃ４Ｈ８−）、５−アザ−６−オキソ−７−オキサデシレン基（−ｎ−Ｃ４Ｈ８−ＮＨ−ＣＯ−Ｏ−ｎ−Ｃ３Ｈ６−）、６−アザ−７−オキソ−８−オキサデシレン基（−ｎ−Ｃ５Ｈ１０−ＮＨ−ＣＯ−Ｏ−Ｃ２Ｈ４−）、７−アザ−８−オキソ−９−オキサデシレン基（−ｎ−Ｃ６Ｈ１２−ＮＨ−ＣＯ−Ｏ−ＣＨ２−）、２−アザ−３−オキソ−４−オキサウンデシレン基（−ＣＨ２−ＮＨ−ＣＯ−Ｏ−ｎ−Ｃ７Ｈ１４−）、３−アザ−４−オキソ−５−オキサウンデシレン基（−Ｃ２Ｈ４−ＮＨ−ＣＯ−Ｏ−ｎ−Ｃ６Ｈ１２−）、４−アザ−５−オキソ−６−オキサウンデシレン基（−ｎ−Ｃ３Ｈ６−ＮＨ−ＣＯ−Ｏ−ｎ−Ｃ５Ｈ１０−）、５−アザ−６−オキソ−７−オキサウンデシレン基（−ｎ−Ｃ４Ｈ８−ＮＨ−ＣＯ−Ｏ−ｎ−Ｃ４Ｈ８−）、６−アザ−７−オキソ−８−オキサウンデシレン基（−ｎ−Ｃ５Ｈ１０−ＮＨ−ＣＯ−Ｏ−ｎ−Ｃ３Ｈ６−）、７−アザ−８−オキソ−９−オキサウンデシレン基（−ｎ−Ｃ６Ｈ１２−ＮＨ−ＣＯ−Ｏ−Ｃ２Ｈ４−）、８−アザ−９−オキソ−１０−オキサウンデシレン基（−ｎ−Ｃ７Ｈ１４−ＮＨ−ＣＯ−Ｏ−ＣＨ２−）、２−オキサ−３−オキソ−４−アザウンデシレン基（−ＣＨ２−Ｏ−ＣＯ−ＮＨ−ｎ−Ｃ７Ｈ１４−）、３−オキサ−４−オキソ−５−アザウンデシレン基（−Ｃ２Ｈ４−Ｏ−ＣＯ−ＮＨ−ｎ−Ｃ６Ｈ１２−）、４−オキサ−５−オキソ−６−アザウンデシレン基（−ｎ−Ｃ３Ｈ６−Ｏ−ＣＯ−ＮＨ−ｎ−Ｃ５Ｈ１０−）、５−オキサ−６−オキソ−７−アザウンデシレン基（−ｎ−Ｃ４Ｈ８−Ｏ−ＣＯ−ＮＨ−ｎ−Ｃ４Ｈ８−）、６−オキサ−７−オキソ−８−アザウンデシレン基（−ｎ−Ｃ５Ｈ１０−Ｏ−ＣＯ−ＮＨ−ｎ−Ｃ３Ｈ６−）、７−オキサ−８−オキソ−９−アザウンデシレン基（−ｎ−Ｃ６Ｈ１２−Ｏ−ＣＯ−ＮＨ−Ｃ２Ｈ４−）、８−オキサ−９−オキソ−１０−アザウンデシレン基（−ｎ−Ｃ７Ｈ１４−Ｏ−ＣＯ−ＮＨ−ＣＨ２−）、２−アザ−３−オキソ−４−オキサドデシレン基（−ＣＨ２−ＮＨ−ＣＯ−Ｏ−ｎ−Ｃ８Ｈ１６−）、３−アザ−４−オキソ−５−オキサドデシレン基（−Ｃ２Ｈ４−ＮＨ−ＣＯ−Ｏ−ｎ−Ｃ７Ｈ１４−）、４−アザ−５−オキソ−６−オキサドデシレン基（−ｎ−Ｃ３Ｈ６−ＮＨ−ＣＯ−Ｏ−ｎ−Ｃ６Ｈ１２−）、５−アザ−６−オキソ−７−オキサドデシレン基（−ｎ−Ｃ４Ｈ８−ＮＨ−ＣＯ−Ｏ−ｎ−Ｃ５Ｈ１０−）、６−アザ−７−オキソ−８−オキサドデシレン基（−ｎ−Ｃ５Ｈ１０−ＮＨ−ＣＯ−Ｏ−ｎ−Ｃ４Ｈ８−）、７−アザ−８−オキソ−９−オキサドデシレン基（−ｎ−Ｃ６Ｈ１２−ＮＨ−ＣＯ−Ｏ−ｎ−Ｃ３Ｈ６−）、８−アザ−９−オキソ−１０−オキサドデシレン基（−ｎ−Ｃ７Ｈ１４−ＮＨ−ＣＯ−Ｏ−Ｃ２Ｈ４−）、９−アザ−１０−オキソ−１１−オキサドデシレン基（−ｎ−Ｃ８Ｈ１６−ＮＨ−ＣＯ−Ｏ−ＣＨ２−）、２−オキサ−３−オキソ−４−アザドデシレン基（−ＣＨ２−Ｏ−ＣＯ−ＮＨ−ｎ−Ｃ８Ｈ１６−）、３−オキサ−４−オキソ−５−アザドデシレン基（−Ｃ２Ｈ４−Ｏ−ＣＯ−ＮＨ−ｎ−Ｃ７Ｈ１４−）、４−オキサ−５−オキソ−６−アザドデシレン基（−ｎ−Ｃ３Ｈ６−Ｏ−ＣＯ−ＮＨ−ｎ−Ｃ６Ｈ１２−）、５−オキサ−６−オキソ−７−アザドデシレン基（−ｎ−Ｃ４Ｈ８−Ｏ−ＣＯ−ＮＨ−ｎ−Ｃ５Ｈ１０−）、６−オキサ−７−オキソ−８−アザドデシレン基（−ｎ−Ｃ５Ｈ１０−Ｏ−ＣＯ−ＮＨ−ｎ−Ｃ４Ｈ８−）、７−オキサ−８−オキソ−９−アザドデシレン基（−ｎ−Ｃ６Ｈ１２−Ｏ−ＣＯ−ＮＨ−ｎ−Ｃ３Ｈ６−）、８−オキサ−９−オキソ−１０−アザドデシレン基（−ｎ−Ｃ７Ｈ１４−Ｏ−ＣＯ−ＮＨ−Ｃ２Ｈ４−）及び９−オキサ−１０−オキソ−１１−アザドデシレン基（−ｎ−Ｃ８Ｈ１６−Ｏ−ＣＯ−ＮＨ−ＣＨ２−）等が挙げられる。
【００９４】
なお、Ｒ５はＺ１と結合する側の炭素を１番としてカウントし、上記置換基の記載では、左側の端部でＺ１と結合するように記載している。
【００９５】
上記式（１０）で示される構造を有する化合物としては、例えば、トリス−［（３−メルカプトピロピオニルオキシ）−エチル］−イソシアヌレート、１，３，５−トリス（メルカプトメチル）ベンゼン、１，３−ビス（メルカプトメチル）ベンゼン、１，４−ビス（メルカプトメチル）ベンゼン、１，３，４，６−テトラキス（メルカプトエチル）グリコールウリル等が挙げられる。
【００９６】
上記チオール化合物（Ｃ）としては、上記式（１０）で示される構造を有する化合物のほかに、下記式（２１）で示される構造を有する化合物が挙げられる。
【００９７】
【化１４】
2019073658.tif 000015
【００９８】
ｏは２〜６の整数であり、ｐは０〜４の整数であり、ｏ＋ｐは２〜６の整数である。Ｚ２は炭素数１〜６の有機基であって、エステル結合、エーテル結合、アミド結合及びウレタン結合からなる群から選択される結合を含んでいてもよい。ｏ個のＲ７はそれぞれ独立しており、鎖状脂肪族基、環状構造を含む脂肪族基及び芳香族基からなる群から選択される１種の有機基、又は、これらの群から選ばれる複数の有機基の組み合わせからなる有機基であり、カルボニル基、エーテル結合、アミド結合及びウレタン結合からなる群から選択される基又は結合を１つ以上含んでいてもよい。ｐ個のＲ８は、それぞれ独立しており、水素原子、メチル基、エチル基、プロピル基、フルオロ基、クロロ基、ブロモ基及びヨード基からなる群から選択される１種である。
【００９９】
ｏは２〜６の整数である。チオール基の含有量が多いほど、硬化後の樹脂の耐熱性の向上が期待できるが、耐熱性と曲げ強度や靱性といった機械特性のバランスを考慮すると、ｏは２〜４であることが好ましい。
またＲ７としては、既に説明したＲ５と同様の置換基を好適に用いることができる。
なお、Ｒ７はＺ２と結合する側の炭素を１番としてカウントする。
【０１００】
Ｚ２としては、炭素数１〜４の直鎖アルキレン基であることが好ましい。また、Ｚ２はエステル結合、エーテル結合、アミド結合およびウレタン結合からなる群から選択される結合を含んでいてもよいが、製造原料の入手のし易さから、これらのなかではエーテル結合を含むことが好ましい。
【０１０１】
Ｒ７は２−オキサ−３−オキソペンチレン基、２−オキサ−３−オキソヘキシレン基、２−オキサ−３−オキソヘプチレン基、２−オキサ−３−オキソオクチレン基、３−オキサ−４−オキソヘキシレン基、３−オキサ−４−オキソヘプチレン基又は３−オキサ−４−オキソオクチレン基の他、−Ｏ−（ＣＨ２）２−Ｏ−ＣＯ−（ＣＨ２）２−で表される基であることが好ましく、製造原料の入手のし易さから、２−オキサ−３−オキソペンチレン基又は２−オキサ−３−オキソヘキシレン基、−Ｏ−（ＣＨ２）２−Ｏ−ＣＯ−（ＣＨ２）２−で表される基であることがより好ましい。
【０１０２】
Ｚ２がエーテル結合を含む場合には、ジペンタエリスリトールから６つのヒドロキシメチル基（−ＣＨ２−ＯＨ）を取り除いた構造（下記式（２２）で示される構造）であることがより好ましい。
【０１０３】
【化１５】
2019073658.tif 000016
【０１０４】
上記式（２２）で示される構造を有する化合物としては、トリメチロールプロパントリス（３−メルカプトプロピオネート）、ペンタエリスリトールテトラキス（３−メルカプトプロピオネート）、テトラエチレングリコールビス（３−メルカプトプロピオネート）、ジペンタエリスリトールヘキサキス（３−メルカプトプロピオネート）等が挙げられる。
【０１０５】
本発明の熱硬化性樹脂硬化物の製造方法で得られる熱硬化性樹脂硬化物は、靱性及び曲げ強度にともに優れ、硬化前の組成物を強化繊維に含浸させたプリプレグにすることで繊維強化複合材料に好適に用いることができる。
【０１０６】
強化繊維とマトリクス樹脂から構成される繊維強化複合材料はスポーツ用品用途、レジャー用品用途、航空宇宙用途、一般産業用途などに広く用いられている。スポーツ用品用途、レジャー用品用途において高い機械特性を有する製品を実現するためには負荷される圧縮応力や曲げ応力に対して強い材料が求められている。
一方、航空宇宙用途や一般産業用途においては上記の機械特性に加え、高い耐衝撃性が必要であり、高靱性材料が求められている。
本発明の硬化物は靱性及び曲げ強度ともに優れることから、硬化前の組成物を強化繊維に含浸させたプリプレグにすることで繊維強化複合材料に好適に用いることができる。
【０１０７】
また、繊維強化複合材料を製造する他の方法としては、例えば、レジン・トランスファー・モールディング法の様に、型内に織物形態、編み物形態など強化繊維でできたプリフォームを配置し、本発明の硬化前組成物を強化繊維に含浸させた後、硬化させ、繊維強化複合材料を製造する方法を用いることもできる。
【実施例】
【０１０８】
本発明を詳細に説明するために以下に実施例を挙げるが、本発明はこれらの実施例のみに限定されるものではない。
【０１０９】
[実施例で用いた材料]
（アリル化合物）
（Ａ）２，２’−ジアリルビスフェノールＡ（大和化成工業社製：ＤＡＢＰＡ、構造式から算出した分子量３０８）
（マレイミド化合物）
（Ｂ）４，４’−ジフェニルメタンビスマレイミド（大和化成工業社製：ＢＭＩ−１１００Ｈ、構造式から算出した分子量３５８）
（チオール化合物）
（Ｃ−１）テトラエチレングリコールビス（３−メルカプトプロピオネート（ＳＣ有機化学社製：ＥＧＭＰ−４、構造式から算出した分子量３７２）
（Ｃ−２）トリス−［（３−メルカプトプロピオニルオキシ）−エチル］−イソシアネート（ＳＣ有機化学社製：ＴＥＭＰＩＣ、構造式から算出した分子量５２５）
【０１１０】
実施例、比較例で得られたオリゴマーの重量平均分子量は、以下の方法で測定した。
［オリゴマーの重量平均分子量測定］
オリゴマーの重量平均分子量（Ｍｗ）は、ゲルパーミエーションクロマトグラフィー（ＧＰＣ）により、標準ポリエチレングリコール及び標準ポリエチレンオキシドを用いた検量線から換算した。
装置：Ａｌｌｉａｎｃｅ２６９５（Ｗａｔｅｒｓ社製）
カラム：ＫＤ−８０６Ｍ、ＫＤ−８０２（Ｓｈｏｄｅｘ社製）
ガードカラム：ＫＤ−Ｇ（Ｓｈｏｄｅｘ社製）
【０１１１】
実施例１
撹拌羽根のついたオイルジャケット付容器にＢＭＩ−１１００Ｈ：７５．０ｇ、ＥＧＭＰ−４：１３．０ｇを添加し、混練した。内容物を混練しながら８０℃まで昇温し、３時間反応させることでオリゴマーを得た。得られたオリゴマーに対してＤＡＢＰＡ：２１．５ｇを添加し、再び混練した。得られた混練物をアルミニウム製のカップに移し、１６０℃のオーブンで加熱した。内容物が完全に溶融した後、溶融液から気泡が出なくなるまで減圧を行った。大気圧に戻した後、１６０℃で２時間、１８０℃で２時間、２００℃で２時間、２２０℃で２時間、２４０℃で２時間加熱して硬化物１を得た。
【０１１２】
実施例２
撹拌羽根のついたオイルジャケット付容器にＢＭＩ−１１００Ｈ：２５．０ｇ、ＥＧＭＰ−４：１３．０ｇを添加し、混練した。内容物を混練しながら８０℃まで昇温し、３時間反応させることでオリゴマーを得た。得られたオリゴマーに対してＤＡＢＰＡ：２１．５ｇとＢＭＩ−１１００Ｈ：５０．０ｇを添加し、再び混練した。得られた混練物をアルミニウム製のカップに移し、１６０℃のオーブンで加熱した。内容物が完全に溶融した後、溶融液から気泡が出なくなるまで減圧を行った。大気圧に戻した後、１６０℃で２時間、１８０℃で２時間、２００℃で２時間、２２０℃で２時間、２４０℃で２時間加熱して硬化物２を得た。
【０１１３】
実施例３〜５
使用する原料の配合を表１に記載のように変更したこと以外は実施例２と同様にして実施例３〜５を行い、硬化物３〜５を得た。
【０１１４】
比較例１
撹拌羽根のついたオイルジャケット付容器にＤＡＢＰＡ：２１．５ｇ、ＢＭＩ−１１００Ｈ：７５．０ｇ、ＥＧＭＰ−４：１３．０ｇを添加し、混練した。得られた混練物をアルミニウム製のカップに移し、１６０℃のオーブンで加熱した。内容物が完全に溶融した後、溶融液から気泡が出なくなるまで減圧を行った。大気圧に戻した後、１６０℃で２時間、１８０℃で２時間、２００℃で２時間、２２０℃で２時間、２４０℃で２時間加熱して比較硬化物１を得た。
【０１１５】
比較例２
撹拌羽根のついたオイルジャケット付容器にＤＡＢＰＡ：２１．５ｇ、ＥＧＭＰ−４：１３．０ｇを添加し、混練した。内容物を混練しながら８０℃まで昇温し、３時間反応させることでオリゴマーを得た。得られたオリゴマーに対してＢＭＩ−１１００Ｈ：７５．０ｇを添加し、再び混練した。得られた混練物をアルミニウム製のカップに移し、１６０℃のオーブンで加熱した。内容物が完全に溶融した後、溶融液から気泡が出なくなるまで減圧を行った。大気圧に戻した後、１６０℃で２時間、１８０℃で２時間、２００℃で２時間、２２０℃で２時間、２４０℃で２時間加熱して比較硬化物２を得た。
【０１１６】
比較例３
撹拌羽根のついたオイルジャケット付容器にＢＭＩ−１１００Ｈ：１３．８ｇ、ＥＧＭＰ−４：１３．０ｇを添加し、混練した。内容物を混練しながら８０℃まで昇温し、３時間反応させることでオリゴマーを得た。得られたオリゴマーに対してＤＡＢＰＡ：２１．５ｇとＢＭＩ−１１００Ｈ：６１．２ｇを添加し、再び混練した。得られた混練物をアルミニウム製のカップに移し、１６０℃のオーブンで加熱した。内容物が完全に溶融した後、溶融液から気泡が出なくなるまで減圧を行った。大気圧に戻した後、１６０℃で２時間、１８０℃で２時間、２００℃で２時間、２２０℃で２時間、２４０℃で２時間加熱して比較硬化物３を得た。
【０１１７】
特性評価
実施例１〜５、比較例１〜３で得られた硬化物１〜５、比較硬化物１〜３について、以下の方法により、各種特性の評価を行った。結果を表１に示した。
［熱分解温度］
各実施例及び比較例に係る熱硬化性樹脂を、示差熱熱重量同時測定装置（（株）日立ハイテクサイエンス製 ＳＴＡ７３００）を用いて、ＪＩＳ  Ｋ−７１２０（１９８７年）に準拠する方法によって、昇温速度を１０℃／ｍｉｎとし窒素雰囲気下での熱重量減少を測定した。重量が５％減少したときの温度を熱分解温度とした。
［ガラス転移温度］
各実施例及び比較例に係る熱硬化性樹脂から１５ｍｍ×３ｍｍ×３ｍｍの試験片を切り出し、熱機械特性測定装置（（株）リガク製  ＴＭＡ８３１０）を用いて、ＪＩＳ  Ｋ−７１９７（２０１２年）に準拠する方法によって、昇温速度を２℃／ｍｉｎ、荷重を５０ｍＮとし、圧縮荷重モードで測定した。得られた曲線の変曲点を外挿法で算出し、ガラス転移温度とした。
［曲げ強度、曲げ弾性率、破断点伸び］
各実施例及び比較例に係る熱硬化性樹脂から７０ｍｍ×１０ｍｍ×３ｍｍの試験片を切り出し、材料万能試験機（（株）島津製作所製  ＡＧＳ−Ｘ）を用いて、ＪＩＳ  Ｋ−６９１１（２００６年）に準拠する方法によって、支点間距離を４８ｍｍ、荷重速度を１．５ｍｍ／ｍｉｎとし、３点曲げ試験を行うことによって、曲げ強さ及び曲げ弾性率、破断点伸びを算出した。
［破壊靱性］
各実施例及び比較例に係る熱硬化性樹脂から６０ｍｍ×１０ｍｍ×３ｍｍの試験片を切り出し、材料万能試験機（（株）島津製作所製  ＡＧＳ−Ｘ）を用いて、ＡＳＴＭ  Ｄ５０４３−９３に準拠する方法によって、支点間距離を４０ｍｍ、荷重速度を１ｍｍ／ｍｉｎとし、３点曲げ法によって破壊靭性試験を行って臨界応力拡大係数（ＫＩＣ）を算出し、これを破壊靭性値とした。
【０１１８】
【表１】
2019073658.tif 000017
【０１１９】
実施例６〜８、比較例４、５
使用するチオール化合物をＥＧＭＰ−４からＴＥＭＰＩＣに変更し、原料の配合を表２に記載のように変更したこと以外は実施例１と同様にして実施例６〜８を行い、硬化物６〜８を得た。
また、使用するチオール化合物をＥＧＭＰ−４からＴＥＭＰＩＣに変更し、原料の配合を表２に記載のように変更したこと以外は比較例１と同様にして比較例４を行い、比較硬化物４を得た。また、原料の配合を表２に記載のように変更したこと以外は比較例２と同様にして比較例５を行い、比較硬化物５を得た。
硬化物６〜８、比較硬化物４、５についても上記と同様の各種特性の評価を行った。結果を表２に示した。
【０１２０】
【表２】
2019073658.tif 000018
【０１２１】
表１の実施例１〜５と比較例１との比較から、本発明の製造方法を用いると、原料３成分を配合して樹脂硬化物を製造した場合に比べて、曲げ強度や破壊靱性を向上させることができることが確認された。特に、硬化前の組成物中におけるマレイミド化合物に対するチオール化合物の割合を所定の範囲にすることで（実施例１〜４）、耐熱性や曲げ弾性率を低下させることなく、曲げ強度や破壊靱性を向上させることができることが確認された。
また実施例１〜５と比較例２との比較から、予めマレイミド化合物とチオール化合物とを所定の割合で混合して反応させた後にアリル化合物を混合し、硬化させることで、靱性及び曲げ強度にともに優れた樹脂硬化物が得られることが確認された。
表２の結果から、チオール化合物として３官能の化合物を用いた場合にも、本発明の製造方法を用いることで靱性及び曲げ強度にともに優れた樹脂硬化物が得られることが確認された。